도 5 에 도시 된 바 와 같이 , 평평 하 게 양생 된 기층 ( 510 ) 의 표면 에 평균 직경 2 mm 내외 의 EPDM 칩 ( 대건 씨 앤 엘 ) 과 우레탄 바인더 ( 강남 화성 , 일액 형 , TP - 1190 s ) 를 혼합 하 여 포설 한 단층 의 탄성 층 ( 520 ) 을 형성 하 였 다 . 탄성 층 ( 520 ) 의 표면 에 속건성 폴리 우 레아 를 스프레이 로 3 mm 의 두께 로 도포 하 여 경화 하 여 우레 아 층 ( 530 ) 을 형성 하 였 다 . 우레 아 층 ( 530 ) 이 도포 후 경화 되 면 , 우레 아 층 ( 530 ) 의 상부 에 프라이머 층 ( 540 ) 을 형성 하 였 다 . 프라이머 층 ( 540 ) 은 우레탄 프라이머 로 이루어진다 .